(57)【要約】【課題】音質及び／又は音色操作性が向上された管楽器を提供すること。【解決手段】防振性を有する塗膜が形成されていることを特徴とする、管楽器。【選択図】図１
2020076868.tif 000002
【特許請求の範囲】
【請求項１】
防振性を有する塗膜が形成されていることを特徴とする、管楽器。
【請求項２】
前記塗膜が、前記管楽器の外周囲に形成されていることを特徴とする、請求項１に記載の管楽器。
【請求項３】
前記塗膜が防振塗料及び／又は制振塗料によるものであることを特徴とする、請求項１又は２に記載の管楽器。
【請求項４】
さらに、前記管楽器の吹込口近傍に金属含有層を有し、
該金属含有層が、前記管楽器と前記塗膜との間に設けられていることを特徴とする、請求項３に記載の管楽器。
【請求項５】
防振性を有する塗膜を形成することを特徴とする、管楽器の製造方法。
【請求項６】
防振性を有する塗膜を形成することを特徴とする、管楽器の音質及び／又は音色操作性向上方法。
【請求項７】
防振塗料及び／又は制振塗料からなる、管楽器の音質及び／又は音色操作性向上用組成物。
【発明の詳細な説明】
【技術分野】
【０００１】
本発明は、防振性を有する塗膜が形成された管楽器に関する。
【背景技術】
【０００２】
管楽器の音質は、楽器の材質や加工の方法によってその特徴が変化する。特に、金管楽器や木管楽器などの管楽器では、表面のコーティング方法が音質に大きく影響する。例えば非特許文献１には、サクソフォンの音質が塗装の違いにより変化することが示されている。
【０００３】
管楽器のコーティング方法の種類としては、金メッキ、銀メッキ、種々のラッカー、サテンなど多様に存在する。反対に、コーティングを施さないノーラッカー仕上げが好まれることも少なくない。このように、目的や嗜好に応じてコーティング方法の異なる管楽器を適宜選択することで、演奏者は幅広い音色を表現することが可能となる。
【０００４】
特許文献１には、管楽器の内部又は外部の共鳴壁と空気層との間の摩擦係数を緩和、軽減させるシリコン溶液を潤滑剤として塗布し、被覆層を形成することによって、音のつながりの良さ、雑音の低減といった音質の向上を可能とする管楽器の共鳴壁処理法が開示されている。
【０００５】
特許文献２には、非金属性材料で形成された管楽器の外周囲に、該管楽器より硬度の高い硬質層を形成することで、音質が改善する技術が開示されている。
【０００６】
特許文献３には、オーディオケーブルやスピーカーボックス等に防振塗料組成物からなる塗膜を形成し、音響用機器類で発生する微振動の発生を吸収ないし抑制し、交流電気信号等の伝達性能、すなわち音質を向上させることが可能な音響用機器が開示されている。
【０００７】
特許文献４には、管体及び管体表面に、テープ状の鉛、又は一部に鉛成分を含む鉛合金を付着させることを特徴とする管楽器が開示されている。鉛を使用することによって、振動の無駄な消失を適度に防ぎ、小音量から大音量までの音質の安定、ダイナミクス・レンジの拡張などの音質向上効果を得ることができるとされている。そして、特許文献４には、鉛をオーボエのリード差込口の外周にほぼ一回りするように付着させることが記載されている。
【０００８】
ところで、防振塗料や制振塗料は、自動車、鉄道車両、船舶など多くの機械関連分野で騒音の防止等を目的に使用されている。防振又は制振とは、音源そのものに働きかけ、振動エネルギーを熱エネルギーなどの他の形態にかえて消費し、振動によって発生する騒音を低減する方法である（非特許文献２〜５）。
【先行技術文献】
【特許文献】
【０００９】
【特許文献１】特開平１０−２９３５７３号公報
【特許文献２】特開２００４−３１７５６９号公報
【特許文献３】特開２００８−１０４０６２号公報
【特許文献４】特開２００２−０９１４２９号公報
【非特許文献】
【００１０】
【非特許文献１】サクソフォンの選び方  塗装によって音も変わる、［平成３０年８月８日検索］、インターネット＜ＵＲＬ：https://www.yamaha.com/ja/musical_instrument_guide/saxophone/selection/＞
【非特許文献２】藤谷俊英、「振動を制御するもの−制振塗料について−」、色材、一般社団法人  色材協会、１９８６年、第５９巻、第８号、ｐ４９３−５０１、［平成３０年８月８日検索］、インターネット＜ＵＲＬ：https://www.jstage.jst.go.jp/article/shikizai1937/59/8/59_493/_pdf＞
【非特許文献３】楽天市場  Ｚペイント、［平成３０年８月８日検索］、インターネット＜ＵＲＬ：https://item.rakuten.co.jp/seiko-t/z-paint/＞
【非特許文献４】ノックスドール制振遮音コンパウンド、［平成３０年８月８日検索］、インターネット＜ＵＲＬ：http://www.soshin-j.co.jp/chemical/syaon.html＞
【非特許文献５】製品紹介  ダイポルギー、［平成３０年８月８日検索］、インターネット＜ＵＲＬ：http://www.ccijp.co.jp/products/dipolgy/index.html＞
【発明の概要】
【発明が解決しようとする課題】
【００１１】
本発明者は、日常的に管楽器を演奏するに当たって、管楽器の表面に防振塗料や制振塗料による塗膜を形成すれば、演奏時の音量を小さくすることができると考えた。
しかし、この予測に反して、本発明者は、防振性を有する塗膜が形成された管楽器が優れた音質及び／又は音色操作性向上効果を奏することを見出し、本発明を完成させた。
【課題を解決するための手段】
【００１２】
すなわち、上記課題を解決する本発明は、防振性を有する塗膜が形成されていることを特徴とする、管楽器である。
防振性を有する塗膜を形成することで、管楽器の音質及び／又は音色操作性を向上させることができる。
ここで、本発明における「音色操作性」とは、管楽器の演奏者が行う音色のコントロールを意味する。
【００１３】
本発明の好ましい形態では、前記塗膜が、前記管楽器の外周囲に形成されている。
管楽器の外周囲に前記塗膜を形成することで、管楽器の音質及び／又は音色操作性を向上させることができる。
【００１４】
本発明の好ましい形態では、前記塗膜が防振塗料及び／又は制振塗料によるものである。
防振塗料及び／又は制振塗料による塗膜を形成することで、管楽器の音質及び／又は音色操作性を向上させることができる。
ここで、本発明における「防振塗料及び／又は制振塗料による塗膜」には、防振塗料、制振塗料と同様の機能を奏する塗料による塗膜も含まれる。
【００１５】
本発明の好ましい形態では、さらに、前記管楽器の吹込口近傍に金属含有層を有し、
該金属含有層が、前記管楽器と前記塗膜との間に設けられている。
吹込口近傍に金属含有層を設けることで、管楽器の音質及び／又は音色操作性をより向上させることができる。
【００１６】
また、本発明は、防振性を有する塗膜を形成することを特徴とする、管楽器の製造方法にも関する。
【００１７】
本発明は、防振性を有する塗膜を形成することを特徴とする、管楽器の音質及び／又は音色操作性向上方法にも関する。
【００１８】
本発明は、防振塗料及び／又は制振塗料からなる、管楽器の音質及び／又は音色操作性向上用組成物にも関する。
【発明の効果】
【００１９】
本発明によれば、音質及び／又は音色操作性が向上された管楽器を提供することができる。
【図面の簡単な説明】
【００２０】
【図１】（Ａ）防振性を有する塗膜が形成された管楽器（サクソフォン）の側面図である。（Ｂ）防振性を有する塗膜が形成されていない管楽器（サクソフォン）の側面図である。
【図２】（Ａ）防振性を有する塗膜が形成された管楽器（サクソフォン）のベル部の斜視図である。（Ｂ）防振性を有する塗膜が形成された管楽器（サクソフォン）のベル部の断面図である。
【図３】（Ａ）金属含有層が設けられていない状態の管楽器（サクソフォン）のネック部である。（Ｂ）金属含有層が設けられた状態の管楽器（サクソフォン）のネック部である。（Ｃ）金属含有層の上にさらに防振性を有する塗膜が形成された状態の管楽器（サクソフォン）のネック部である。
【図４】本発明の他の実施形態に係る管楽器（トランペット）の斜視図である。
【図５】（Ａ）防振性を有する塗膜が形成された管楽器（サクソフォン）のベル部の打音の波形画像である。（Ｂ）防振性を有する塗膜が形成されていない管楽器（サクソフォン）のベル部の打音の波形画像である。
【図６】（Ａ）防振性を有する塗膜が形成された管楽器（サクソフォン）のＢ♭のロングトーンの波形画像である。（Ｂ）防振性を有する塗膜が形成されていない管楽器（サクソフォン）のＢ♭のロングトーンの波形画像である。
【図７】（Ａ）防振性を有する塗膜が形成された管楽器（サクソフォン）のＦのロングトーンの波形画像である。（Ｂ）防振性を有する塗膜が形成されていない管楽器（サクソフォン）のＦのロングトーンの波形画像である。
【発明を実施するための形態】
【００２１】
＜管楽器＞
本実施例の管楽器は、防振性を有する塗膜が形成されていることを特徴とする。図１〜４を用いて本発明の好ましい形態について詳細に説明するが、以下の実施の形態は、本発明の技術的範囲を限定するものではない。
【００２２】
以下、本実施例の管楽器における塗膜の種類、及び塗膜の形成の仕方について、詳細に説明する。
【００２３】
図１（Ａ）は、本発明の一実施形態に係るサクソフォン（アルトサクソフォン）１である。図１（Ａ）において、防振性を有する塗膜１１は、サクソフォン１の管体表面１２、すなわちネック１２１、ボディ１２２、ボウ１２３、ベル１２４、及びこれらの接合部を含む管体表面１２の外周囲の全面に均一に形成されている。
また、図示は省略しているが、防振性を有する塗膜１１は、マウスピース１２５に形成されていてもよい。
【００２４】
ここで、本発明は、防振性を有する塗膜１１が空気振動の共鳴管である管体表面１２に形成されることにより、管楽器の音質及び／又は音色操作性向上を可能とするものである。
したがって、塗膜１１は、必ずしも管楽器の外周囲の全面に形成される必要はなく、空気振動の共鳴管の外周囲に形成されていればよい。
なお、本明細書において「空気振動の共鳴管」とは、管楽器の管体内部において空気柱の振動が音波として伝播するための管を指し、本実施例のサクソフォン１では、ネック１２１、ボディ１２２、ボウ１２３、ベル１２４、及びこれらの接合部がこれに該当する。また「空気振動の共鳴管の外周囲」は、管体表面１２の外周囲と同義である。
【００２５】
防振性を有する塗膜１１は、演奏部１３には形成されていなくてもよい。このように塗膜１１を形成する箇所を区別することで、管楽器の音質及び／又は音色操作性向上効果を得ることができる。より具体的には、本実施例のサクソフォン１において、塗膜１１は、演奏部１３、すなわちキー１３１やキーガード１３２、レバー１３３には形成されていない。
また、図示は省略しているが、管体表面１２におけるキー１３１の接触部分にも、塗膜１１は形成されていない。
【００２６】
本発明の好ましい実施の形態では、防振性を有する塗膜１１が形成されている割合は、管体表面１２の外周囲全面に対して、好ましくは５割以上、より好ましくは６割以上、さらに好ましくは７割以上である。
塗膜１１が形成される割合を上記とすることで、十分な音質及び／又は音色操作性向上効果を得ることができる。
【００２７】
本発明の好ましい実施の形態では、防振性を有する塗膜１１が形成されている割合は、管体表面１２の外周囲全面に対して、好ましくは１０割以下、より好ましくは９割以下、さらに好ましくは８割以下である。
塗膜１１が形成される割合を上記とすることで、十分な音質及び／又は音色操作性向上効果を得ることができる。
【００２８】
また、円錐型の管楽器の場合、防振性を有する塗膜１１は、少なくともベル１２４に形成されていることが特に好ましい。音波を増幅させるベル１２４に塗膜１１を形成することで、塗膜１１が形成されていない管楽器に比して音質及び／又は音色操作性向上効果を得ることができる。
【００２９】
図２に示すように、防振性を有する塗膜１１は、音孔２を除くサクソフォン１のベル１２４の外周囲に均一に形成されており、ベル１２４の内周囲には形成されていない（図２（Ａ）、（Ｂ））。
【００３０】
本発明の好ましい実施の形態では、塗膜１１の厚さは、好ましくは０．１ｍｍ以上、より好ましくは０．２ｍｍ以上、さらに好ましくは０．３ｍｍ以上である。
塗膜１１の厚さを上記より厚くすることで、塗膜１１のひび割れを防止しつつ、十分な音質及び／又は音色操作性向上効果を得ることができる。
【００３１】
また、本発明の好ましい実施の形態では、塗膜１１の厚さは、好ましくは１．０ｍｍ以下、より好ましくは０．９ｍｍ以下、さらに好ましくは０．８ｍｍ以下である。
塗膜１１の厚さを上記より薄くすることで、演奏時における管楽器の音色操作性を維持することができる。
【００３２】
塗膜１１の厚さは、膜厚計を使用して非破壊的に計測することが望ましい。膜厚計の種類は、管楽器の材質に応じて適宜選択することができ、電磁誘導式のものや、渦電流振幅感応式のものを挙げることができる。市販されているこれらの膜厚計を使用して、塗膜１１の厚さを計測すればよい。より詳しくは、防振性を有する塗膜１１の形成前後における管楽器の厚さを測定し、その差分を算出することで、塗膜１１の厚さを計測すればよい。
【００３３】
本発明において使用される防振塗料及び／又は制振塗料は、市販されているものを制限なく使用することができる。その中でも、音及び／又は振動エネルギーを熱エネルギーに変換することによる防振及び／又は制振作用を有する塗料を使用することが、より好ましい。
【００３４】
また、防振塗料及び／又は制振塗料は、ケイ酸カルシウム、酸化マグネシウム、カーボンブラックなどの防振性を有する成分を含むものであることが好ましい。
ここで、防振塗料及び／又は制振塗料は、上記の防振性を有する成分を１種以上、より好ましくは２種以上、さらに好ましくは３種含むものであることが好ましい。上記の防振性を有する成分を含有する塗料を使用することで、管楽器の音質及び／又は音色操作性向上効果をより高めることができる。
【００３５】
ここで、防振塗料及び／又は制振塗料中のケイ酸カルシウムの含有量は、防振塗料及び／又は制振塗料の総質量に対して、好ましくは５質量％以上、より好ましくは１０質量％以上、さらに好ましくは１５質量％以上、特に好ましくは２０質量％以上である。
ケイ酸カルシウムの含有量が下限以上であることで、管楽器の音質及び／又は音色操作性向上効果をより高めることができる。
【００３６】
また、防振塗料及び／又は制振塗料中のケイ酸カルシウムの含有量は、防振塗料及び／又は制振塗料の総質量に対して、好ましくは５０質量％以下、より好ましくは４０質量％以下、さらに好ましくは３５質量％以下、特に好ましくは３０質量％以下である。
ケイ酸カルシウムの含有量が上限以下であることで、作業性や密着性を維持しつつ、管楽器の音質及び／又は音色操作性向上効果をより高めることができる。
【００３７】
防振塗料及び／又は制振塗料中の酸化マグネシウムの含有量は、防振塗料及び／又は制振塗料の総質量に対して、好ましくは１質量％以上、より好ましくは３質量％以上、さらに好ましくは５質量％以上である。
酸化マグネシウムの含有量が下限以上であることで、管楽器の音質及び／又は音色操作性向上効果をより高めることができる。
【００３８】
また、防振塗料及び／又は制振塗料中の酸化マグネシウムの含有量は、防振塗料及び／又は制振塗料の総質量に対して、好ましくは３０質量％以下、より好ましくは２０質量％以下、さらに好ましくは１５質量％以下、特に好ましくは１０質量％以下である。
酸化マグネシウムの含有量が上限以下であることで、作業性や密着性を維持しつつ、管楽器の音質及び／又は音色操作性向上効果をより高めることができる。
【００３９】
防振塗料及び／又は制振塗料中のカーボンブラックの含有量は、防振塗料及び／又は制振塗料の総質量に対して、好ましくは１質量％以上、より好ましくは３質量％以上、さらに好ましくは５質量％以上である。
カーボンブラックの含有量が下限以上であることで、管楽器の音質及び／又は音色操作性向上効果をより高めることができる。
【００４０】
また、防振塗料及び／又は制振塗料中のカーボンブラックの含有量は、防振塗料及び／又は制振塗料の総質量に対して、好ましくは３０質量％以下、より好ましくは２０質量％以下、さらに好ましくは１５質量％以下、特に好ましくは１０質量％以下である。
カーボンブラックの含有量が上限以下であることで、作業性や密着性を維持しつつ、管楽器の音質及び／又は音色操作性向上効果をより高めることができる。
【００４１】
本発明の好ましい実施の形態では、ケイ酸カルシウム、酸化マグネシウム、カーボンブラックの総含有量が、防振塗料及び／又は制振塗料の総質量に対して、好ましくは２５質量％以上、より好ましくは３０質量％以上、さらに好ましくは３５質量％以上である。
ケイ酸カルシウム、酸化マグネシウム、カーボンブラックの総含有量が下限以上であることで、管楽器の音質及び／又は音色操作性向上効果をより高めることができる。
【００４２】
本発明の好ましい実施の形態では、防振塗料及び／又は制振塗料は、ケイ酸カルシウム、酸化マグネシウム、カーボンブラックの総含有量が、防振塗料及び／又は制振塗料の総質量に対して、好ましくは６５質量％以下、より好ましくは６０質量％以下、さらに好ましくは５５質量％以下である。
ケイ酸カルシウム、酸化マグネシウム、カーボンブラックの総含有量が上限以下であることで、作業性や密着性を維持しつつ、管楽器の音質及び／又は音色操作性向上効果をより高めることができる。
【００４３】
また、防振塗料及び／又は制振塗料は、高分子ポリマーを含む塗料であることが好ましい。高分子ポリマーを含む塗料を使用することで、管楽器の音質及び／又は音色操作性向上効果を得ることができる。このような高分子ポリマーとしては、アクリルポリマーを好適に例示することができる。より具体的には、アクリル酸エステル共重合体が挙げられる。
【００４４】
ここで、防振塗料及び／又は制振塗料中の高分子ポリマーの含有量は、防振塗料及び／又は制振塗料の総質量に対して、好ましくは５質量％以上、より好ましくは１０質量％以上、さらに好ましくは１５質量％以上、特に好ましくは２０質量％以上である。
高分子ポリマーの含有量が下限以上であることで、管楽器の音質及び／又は音色操作性向上効果をより高めることができる。
【００４５】
また、防振塗料及び／又は制振塗料中の高分子ポリマーの含有量は、防振塗料及び／又は制振塗料の総質量に対して、防振塗料及び／又は制振塗料の総質量に対して、好ましくは５０質量％以下、より好ましくは４０質量％以下、さらに好ましくは３５質量％以下、特に好ましくは３０質量％以下である。
高分子ポリマーの含有量が上限以下であることで、作業性や密着性を維持しつつ、管楽器の音質及び／又は音色操作性向上効果をより高めることができる。
【００４６】
また、防振塗料及び／又は制振塗料は、水性のエマルション系塗料であることが好ましい。水性のエマルション系塗料を使用することで、管楽器の音質及び／又は音色操作性向上効果を得ることができる。
ここで、防振塗料及び／又は制振塗料中の水の含有量は、防振塗料及び／又は制振塗料の総質量に対して、好ましくは５質量％以上、より好ましくは１０質量％以上、さらに好ましくは１５質量％以上、特に好ましくは２０質量％以上である。
水の含有量が下限以上であることで、管楽器の音質及び／又は音色操作性向上効果をより高めることができる。
【００４７】
また、防振塗料及び／又は制振塗料中の水の含有量は、防振塗料及び／又は制振塗料の総質量に対して、防振塗料及び／又は制振塗料の総質量に対して、好ましくは５０質量％以下、より好ましくは４０質量％以下、さらに好ましくは３５質量％以下、特に好ましくは３０質量％以下である。
水の含有量が上限以下であることで、作業性や密着性を維持しつつ、管楽器の音質及び／又は音色操作性向上効果をより高めることができる。
【００４８】
また、防振塗料及び／又は制振塗料は乳化剤を含むものであることが好ましい。
ここで、乳化剤は非イオン性界面活性剤であることが好ましく、例えば、オクチルフェノールエトキシレートを好ましく例示することができる。
【００４９】
市販の防振塗料及び／又は制振塗料としては、Ｚペイント、Ｎｏｘｕｄｏｌ（登録商標）、ダイポルギー（登録商標）を好適に例示することができる。その中でも、Ｚペイントを用いることが、特に好ましい。
【００５０】
次に、管楽器の種類、及び材質について、詳細に説明する。
「管楽器」は、唇の振動によって音を発生させる金管楽器、リードなどの振動によって音を発生させる木管楽器の何れであってもよい。
【００５１】
また、管楽器の材質は、金属製であってもよいし、木製であってもよい。或いはＡＢＳ樹脂などのプラスチック製であってもよい。
【００５２】
金属製の管楽器としては、サクソフォン、トランペット（図４を参照）、フルート、ホルン、フリューゲルホルン、トロンボーン、コルネット、バリトン、チューバ、ユーフォニアムなどを好適に例示することができる。
【００５３】
木製の管楽器としては、ピッコロ、クラリネット、オーボエ、ファゴットなどを好適に例示することができる。
【００５４】
次に、本発明の管楽器のより好ましい実施の形態について、詳細に説明する。
本実施例のサクソフォン１は、サクソフォン１のネック１２１に金属含有層３を有し、該金属含有層３が、サクソフォン１の管体表面１２と塗膜１１との間に設けられている（図３（Ａ）〜（Ｃ）を参照）。
【００５５】
金属含有層３は、金属成分を含む形態により形成されるものであれば特に制限されない。
ここで、金属含有層３が含有する金属としては、鉛、タングステン、マグネシウム、マンガン、銅、ニッケル、チタンなどを挙げることができる。中でも、金属含有層３が含有する金属は、鉛であることが好ましい。鉛を含有する金属含有層３が、サクソフォン１の管体表面１２と塗膜１１との間に設けられていることで、管楽器の音質及び／又は音色操作性向上効果をより高めることができる。
【００５６】
また、金属含有層３は、金属含有テープや金属含有シートを好適に用いることができる。
本発明の特に好ましい実施の形態では、金属含有層３は、鉛テープにより形成される。鉛テープを用いることで、比較的容易に、かつ、簡便に管楽器に金属含有層３を形成することができる。
【００５７】
金属含有層３は、サクソフォン１のネック１２１の外周囲に隙間なく設けられている（図３（Ｂ））。より具体的には、本実施例において金属含有層３は、ネックコルク３１、嵌合部３２、キーポスト３３を除くネック１２１の外周囲に隙間なく設けられている。
このように、金属含有層３は、必ずしもネック１２１の外周囲の全面に設けられる必要はなく、空気振動の共鳴管に設けられていればよい。
【００５８】
本発明の好ましい実施の形態では、金属含有層３の厚さは、好ましくは０．１ｍｍ以上、より好ましくは０．３ｍｍ以上、さらに好ましくは０．５ｍｍ以上である。
金属含有層３の厚さを上記とすることで、管楽器の音質及び／又は音色操作性向上効果をより高めることができる。
【００５９】
また、本発明の好ましい実施の形態では、金属含有層３の厚さは、好ましくは２．５ｍｍ以下、より好ましくは２．０ｍｍ以下、さらに好ましくは１．５ｍｍ以下である。
金属含有層３の厚さを上記とすることで、演奏時における管楽器の音色操作性を維持することができる。
【００６０】
ここで、金属含有層３を設ける位置は、本実施例のサクソフォン１以外の管楽器、例えばトランペットではマウスピースレシーバー及びマウスパイプと、クラリネットではバレルとすることができる（図示せず）。このように、管楽器の吹込口近傍に金属含有層３を設けることで、管楽器の音質及び／又は音色操作性向上効果をより高めることができる。
【００６１】
＜管楽器の製造方法＞
次に、本発明の管楽器の製造方法について、詳細に説明する。
本発明の管楽器を製造するに当たっては、管楽器に通常施されるコーディングが為されているものを使用しても構わない。このような管楽器のコーティングとしては、金メッキ、銀メッキ、クリアラッカー、ゴールドラッカー、ブラックラッカー、サテンなどが挙げられる。或いは、コーティングが施されていないノーラッカー仕上げの管楽器を使用しても構わない。
【００６２】
管楽器は、防振性を有する塗膜１１を形成するに先立って分解しておくことが望ましい。分解された管楽器の各パーツに塗膜１１を形成する方法は、常法を用いることができる。具体的には、塗料の形態によって異なるが、スプレー、ブラシ、刷毛などを用いて管楽器の各パーツに塗膜１１を形成する方法を採ることができる。
【００６３】
本発明の好ましい実施の形態では、塗膜１１は、防振塗料及び／又は制振塗料を管楽器の各パーツに対して、好ましくは１回以上、より好ましくは２回以上、さらに好ましくは３回以上重ね塗りすることで形成する。
上記の回数防振塗料及び／又は制振塗料を重ね塗りすることで、より優れた音質及び／又は音色操作性向上効果を得ることができる。また、より強い塗膜１１が形成され、塗膜１１の剥離を防止することもできる。
【００６４】
図３（Ａ）〜（Ｃ）は、本実施例のサクソフォン１のネック１２１に金属含有層３を設け、その上にさらに防振性を有する塗膜１１を形成する工程を示す。
【００６５】
本実施例では、金属含有層３が形成される前のサクソフォン１のネック１２１（図３（Ａ））に、鉛テープを巻き付けて金属含有層３を形成する（図３（Ｂ））。その際、隙間が生じないよう鉛テープの一部を互いに重なり合うようにネック１２１へ巻き付けることが望ましい。ここへ、防振性を有する塗膜１１をさらに形成することで、本発明のサクソフォン１のネック１２１を得る（図３（Ｃ））。なお、本発明の効果を妨げない範囲で、鉛テープを巻き付ける回数は適宜調整することができる。ただし、金属含有層３を形成する方法に特に制限はない。
【００６６】
このようにして防振性を有する塗膜１１を形成した後の管楽器の各パーツ、及び当該塗膜１１を形成していない菅楽器の各パーツをすべて合体させ、本発明の管楽器を得ることができる。
【００６７】
＜管楽器の音質及び／又は音色操作性向上方法＞
本発明は、防振性を有する塗膜１１を形成することを特徴とする、管楽器の音質及び／又は音色操作性向上方法にも関する。本発明の管楽器の音質及び／又は音色操作性向上方法は、管楽器に防振性を有する塗膜１１を形成することにより為される。したがって、上記した＜管楽器の製造方法＞の説明は、管楽器の音質及び／又は音色操作性向上方法においても妥当する。
【００６８】
＜管楽器の音質及び／又は音色操作性向上用組成物＞
本発明は、防振塗料及び／又は制振塗料からなる、管楽器の音質及び／又は音色操作性向上用組成物にも関する。本発明の管楽器の音質及び／又は音色操作性向上用組成物は、防振塗料及び／又は制振塗料からなる構成であれば、剤形は特に限定されない。
【００６９】
例えば、スプレータイプのエアゾール剤やブラシないし刷毛塗りタイプの液剤を挙げることができる。また、本発明の効果を損なわない範囲で、防振塗料及び／又は制振塗料以外の任意成分を加えることができる。
【００７０】
例えば、他の塗料用樹脂、顔料、添加剤、溶剤等を含んでもよい。顔料としては、体質顔料、着色顔料、光輝顔料などが挙げられる。添加剤としては、消泡剤、防腐剤、分散剤、湿潤剤、劣化防止剤などが挙げられる。これらは、それぞれ公知のものを用いることができる。
【実施例】
【００７１】
＜管楽器の製造＞
市販のサクソフォン１（ＹＡＳ−２７５、ヤマハ社製）を用意し、パーツ毎に分解した。分解したパーツを、種々のキー１３１、キーガード１３２、レバー１３３等の演奏部１３、及び、ネック１２１、ボディ１２２、ボウ１２３、ベル１２４等の共鳴管に分別した。
【００７２】
次に、ネック１２１に金属含有層３を設けた。すなわち、ネックコルク３１、嵌合部３２、キーポスト３３を除くネック１２１の外周囲に、市販の鉛テープを一重に巻き付けた。その際、隙間が生じないよう鉛テープの一部を互いに重なり合うようにした。
【００７３】
そして、金属含有層３を設けたネック１２１を含む各種の共鳴管について、刷毛塗りにより防振性を有する塗膜１１を形成した。防振塗料及び／又は制振塗料としては、Ｚペイント（ＺＥＲＯＮＹ  ＰＡＩＮＴ、南洋ノビテック社製）を使用した。Ｚペイントの成分組成を表１に示す。
【００７４】
【表１】
2020076868.tif 000003
【００７５】
塗膜１１を形成した各パーツを完全に乾燥させた後、分解した全てのパーツを互いに嵌め込み、防振性を有する塗膜１１が形成されたサクソフォン１を製造した。
なお、比較例として、防振性を有する塗膜１１が形成されていないサクソフォン（ＹＡＳ−２７５、ヤマハ社製）を別途用意した。
【００７６】
＜試験例１：打音の音響比較試験＞
本実施例に係る防振性を有する塗膜１１が形成されたサクソフォン１と、当該塗膜１１が形成されていない比較例のサクソフォンを用いて、管体のベル１２４を木棒で打撃した際の打音におけるサステインの有無を比較した。打音の録音は、防音室にて行った。
【００７７】
音響データの解析にはＷａｖｅＬａｂ  Ｐｒｏ  ９．５（Ｓｔｅｉｎｂｅｒｇ社製）を使用し、４０〜２００００Ｈｚの周波数の音波について３Ｄスペクトラム解析を行った。得られた波形画像を図５に示す。なお、図５において、Ｘ軸は時間（秒）を、Ｙ軸は周波数（Ｈｚ）を示す。
【００７８】
図５（Ａ）は、防振性を有する塗膜１１が形成されたサクソフォン１の波形画像である。図中に矢印で示すように、９０５Ｈｚ付近のスペクトルは、打撃から約１２５ミリ秒後にピークが消失し、ピーク幅の狭いシャープな形状であった。ピーク強度の弱い他の周波数のスペクトルについても、これと同様の結果であった。
【００７９】
一方、図５（Ｂ）は、当該塗膜１１が形成されていない比較例のサクソフォンの波形画像である。図中に矢印で示すように、９０５Ｈｚ付近のスペクトルは、打撃から１．４秒後までピークがテーリングするブロードな形状であった。ピーク強度の弱い他の周波数のスペクトルについても、これと概ね同様の結果であった。
【００８０】
この結果は、防振性を有する塗膜１１が形成されたサクソフォン１では、打音のサステインが短い、すなわち打音の減衰音の持続が少ないことを示している。サクソフォンのように連続音を奏でる楽器においては、１音と２音の重なりが少なくなることで、よりクリアな演奏が可能となる。
したがって、この結果から、防振性を有する塗膜１１が形成されたサクソフォン１は、当該塗膜１１が形成されていないサクソフォンより音色操作性に優れる、すなわち演奏時のサステインのコントロールが容易となることが確認された。
【００８１】
＜試験例２：ロングトーン（Ｂ♭）の音響比較試験＞
本実施例に係る防振性を有する塗膜１１が形成されたサクソフォン１と、当該塗膜１１が形成されていない比較例のサクソフォンを用いて、Ｂ♭のロングトーンを演奏した際の倍音成分を比較した。ロングトーンの録音は、防音室にて行った。
【００８２】
音響データの解析にはＷａｖｅＬａｂ  Ｐｒｏ  ９．５（Ｓｔｅｉｎｂｅｒｇ社製）を使用し、４０Ｈｚ〜２００００Ｈｚの周波数の音波について３Ｄスペクトラム解析を行った。結果を図６に示す。なお、図６（Ａ）及び（Ｂ）において、Ｘ軸は時間（秒）を、Ｙ軸は周波数（Ｈｚ）を示す。また、図６（Ａ）及び（Ｂ）の４６６Ｈｚ付近のスペクトルは、Ｂ♭の基音である。
【００８３】
図６（Ａ）は防振性を有する塗膜１１が形成されたサクソフォン１の、図６（Ｂ）は当該塗膜１１が形成されていない比較例のサクソフォンの波形画像である。図中に矢印で示すように、図６（Ａ）では、図６（Ｂ）に比して４０６０Ｈｚ付近のスペクトルのピーク強度が顕著に弱いことが確認された。また、Ｂ♭の基音のスペクトル自体には、両者に相違が無いことが確認された。
【００８４】
＜試験例３：ロングトーン（Ｆ）の音響比較試験＞
本実施例に係る防振性を有する塗膜１１が形成されたサクソフォン１と、当該塗膜１１が形成されていない比較例のサクソフォンを用いて、Ｆのロングトーンを演奏した際の倍音成分を比較した。ロングトーンの録音は、防音室にて行った。
【００８５】
音響データの解析にはＷａｖｅＬａｂ  Ｐｒｏ  ９．５（Ｓｔｅｉｎｂｅｒｇ社製）を使用し、４０Ｈｚ〜２００００Ｈｚの周波数の音波について３Ｄスペクトラム解析を行った。結果を図７に示す。なお、図７において、Ｘ軸は時間（秒）を、Ｙ軸は周波数（Ｈｚ）を示す。また、図７の３４９Ｈｚ付近のスペクトルは、Ｆの基音である。
【００８６】
図７（Ａ）は防振性を有する塗膜１１が形成されたサクソフォン１の、図７（Ｂ）は当該塗膜１１が形成されていない比較例のサクソフォンの波形画像である。図中に矢印で示すように、図７（Ａ）では、図７（Ｂ）に比して４０６０Ｈｚ付近のスペクトルのピーク強度が顕著に弱いことが確認された。また、Ｆの基音のスペクトル自体には、両者に相違が無いことが確認された。
【００８７】
試験例２及び３の結果は、防振性を有する塗膜１１が形成されたサクソフォン１では、同条件で吹いた比較例のサクソフォンよりも高音域の倍音が低減されていることを示している。倍音は、演奏者の息の吹き込み方などでコントロールされることが通常であり、高度な演奏技術が要求される。したがって、本発明は、演奏者における音色操作性、すなわち音色のコントロールを容易にせしめる技術であると言える。また、本実施例のサクソフォン１では、ロングトーンの音質が向上されていると言える。
【００８８】
また、防振塗料及び／又は制振塗料として、Ｎｏｘｕｄｏｌ（登録商標、アウソン社製）、ダイポルギー（登録商標、シーシーアイ社製）を用いた場合にも、Ｚペイントを用いた場合と同様の音質及び／又は音色操作性向上効果を得ることができた。
【産業上の利用可能性】
【００８９】
本発明は、管楽器に応用することができる。
【符号の説明】
【００９０】
１  サクソフォン
１１  防振性を有する塗膜
１２  管体表面
１２１  ネック
１２２  ボディ
１２３  ボウ
１２４  ベル
１２５  マウスピース
１３  演奏部
１３１  キー
１３２  キーガード
１３３  レバー
２  音孔
３  金属含有層
３１  ネックコルク
３２  嵌合部
３３  キーポスト
４  トランペット
【図１】
2020076868.tif 000004
【図２】
2020076868.tif 000005
【図３】
2020076868.tif 000006
【図４】
2020076868.tif 000007
【図５】
2020076868.tif 000008
【図６】
2020076868.tif 000009
【図７】
2020076868.tif 000010